(57)【特許請求の範囲】
【請求項１】
光学リターデーション膜を少なくとも１つと広帯域反射型偏光板を少なくとも１つ含む光学素子の組み合わせ体を製造する方法であって、光学リターデーション膜が層の面に対して実質的に平行な光学軸を有する異方性ポリマー材料の層を少なくとも１つ含み、該光学リターデーション膜が；
a）重合性官能基を少なくとも１つ有する反応性メソゲンを少なくとも１つ、及び
b）開始剤、
を含む、重合性メソゲン材料の混合物の重合により得ることができ、前記反応性メソゲンが、式I；
P-（Sp-X）n-MG-R   I
［式中、
Pは、重合性基であり、
Spは、炭素原子１個から20個を有するスペーサー基であり、
Xは、-O-、-S-、-CO-、-COO-、-OCO-、-OCOO-又は単結合であり、
nは、０又は１であり、
MGは、メソゲン若しくはメソゲン性支持基、又は式II；
-（A1-Z1）m-A2-Z2-A3-   II
（式中、A1、A2及びA3は、それぞれ互いに独立して、さらにCH基１又は２以上がＮにより置換されていてもよい1,4-フェニレン、さらに１又は２の隣接しないCH2基がO及び／又はSにより置換されていてもよい1,4-シクロヘキシレン、1,4-シクロヘキセニレン又はナフタレン-2,6-ジイルであり、これらの基全ては未置換か、ハロゲン、シアノ又はニトロ基又は１又は２以上のHがF又はClで置換されていてもよい、炭素原子１個から７個を有するアルキル、アルコキシ又はアルカノイル基で単置換又は多置換されていてもよく、
Z1及びZ2は、それぞれ独立して、-COO-、-OCO-、-CH2CH2-、-OCH2-、-CH2O-、-CH=CH-、-C≡C-、-CH=CH-COO-、-OCO-CH=CH-又は単結合であり、そして
mは、０、１又は２である）
から選択される基であり、
そして
Rは未置換か、ハロゲン又はCNにより単置換又は多置換されていてもよく、隣接しないCH2基１又は２以上は、それぞれの場合互いに独立して、酸素原子が互いに直接結合しないという条件で-O-、-S-、-NH-、-N（CH3）-、-CO-、-COO-、-OCO-、-OCO-O-、-S-CO-、-CO-S-又は-C≡C-で置き換えられていてもよい炭素原子を25個まで有するアルキル基であり、あるいはRはハロゲン、シアノであるか、又は独立してP-（Sp-X）n-の意味の１つを有する］
の化合物であり、前記重合性メソゲン材料の混合物が、１つの重合性官能基を有する、式Ｉで表される反応性メソゲンを少なくとも１つと、２つの重合性官能基を有する、式Ｉで表される反応性メソゲンを少なくとも１つとを含有することを特徴とする、前記方法。
【請求項２】
光学リターデーション膜が、
c）重合性官能基を２又は３以上有する非メソゲン化合物
をさらに含むことを特徴とする、請求項１に記載の方法。
【請求項３】
光学リターデーション膜が、
d）安定剤
をさらに含むことを特徴とする、請求項1又は2に記載の方法。
【請求項４】
光学リターデーション膜のリターデーションが、50nmから250nmであることを特徴とする、請求項1〜3のいずれか１項に記載の方法。
【請求項５】
広帯域反射型偏光板により反射される波長帯域の帯域幅が、少なくとも100nmであることを特徴とする、請求項1〜4のいずれか１項に記載の方法。
【請求項６】
ホメオトロピック又はチルトしたホメオトロピック配向を有する異方性ポリマー材料の層を含む補償膜をさらに含み、該補償膜が光学リターデーション膜のどちらかの側に隣接して位置することができることを特徴とする、請求項1〜5のいずれか１項に記載の方法。
【請求項７】
光学リターデーション膜と、存在する場合には補償膜とが、広帯域反射型偏光板と直線偏光板の間に位置するように配列された直線偏光板をさらに含むことを特徴とする、請求項1〜6のいずれか１項に記載の方法。
【請求項８】
請求項1〜7のいずれか１項に記載の光学素子の組み合わせ体で使用される層の面に実質的に平行な光学軸を有する異方性ポリマーの層を少なくとも１つ含む光学リターデーション膜を製造する方法であって、
A）層の形成において、基体上又は２つの基体の間で、
a）重合性官能基を少なくとも１つ有する反応性メソゲンを少なくとも１つ、及び
b）開始剤、
を含む重合性メソゲン材料の混合物をコーティングすること、
B）光学軸が層の面に実質的に平行になるように重合性メソゲン材料を配向すること、そして
C）熱又は光化学線に暴露することにより該混合物を重合すること、
により得ることができ、前記重合性メソゲン材料の混合物が、１つの重合性官能基を有する、請求項１の式Ｉで表される反応性メソゲンを少なくとも１つと、２つの重合性官能基を有する、請求項１の式Ｉで表される反応性メソゲンを少なくとも１つとを含有することを特徴とする、前記方法。
【請求項９】
重合成メソゲン材料の混合物が
c）重合性官能基を２又は３以上を有する非メソゲン化合物
をさらに含むことを特徴とする、請求項８に記載の方法。
【請求項１０】
重合成メソゲン材料の混合物が
d）安定剤
をさらに含むことを特徴とする、請求項８または９に記載の方法。
【請求項１１】
さらに、
E）１又は２の基体を、重合された材料から除去すること、
により得ることができる、請求項８〜１０のいずれか１項に記載の方法。
【請求項１２】
ステップA）により重合性メソゲン材料がコートされている基体が、プラスティックシート又はフィルムであることを特徴とする、請求項８〜１１のいずれか１項に記載の方法。
【請求項１３】
重合性メソゲン材料の配向が、ステップA）により重合性メソゲン材料がコートされている基体の少なくとも１つを直接的にラビングすることにより得られることを特徴とする、請求項８〜１２のいずれか１項に記載の方法。
【請求項１４】
重合性メソゲン材料の混合物が、
a1）１つの重合性官能基を有する、請求項１の式Iで表されるメソゲン少なくとも１つを15重量％から95重量％、
a2）２つの重合性官能基を有する、請求項１の式Iで表されるメソゲン少なくとも１つを５重量％から80重量％、
b）開始剤を0.01重量％から５重量％、
c）２又は３以上の重合性官能基を有する非メソゲン化合物を０重量％から20重量％、
d）安定剤を0ppmから1000ppm、及び
e）鎖転移試薬を０重量％から５重量％
から本質的になることを特徴とする、請求項８〜１３のいずれか１項に記載の方法。
【発明の詳細な説明】
本発明は、光学リターデーション膜が、層の面に対して実質的に平行な光学対称軸を有する異方性ポリマー材料の層を少なくとも１つ含み、該光学リターデーション膜が、
a）重合性官能基を少なくとも１つ有する反応性メソゲンを少なくとも１つ、
b）開始剤、
c）任意に、重合性官能基を２又は３以上有する非メソゲン化合物、そして
d）任意に、安定剤
を含有する重合性メソゲン材料の混合物を重合することにより得ることができることを特徴とする、光学リターデーション膜を少なくとも１つと広帯域反射型偏光板を少なくとも１つ含有する光学素子の組み合わせに関する。
本発明はさらに、上記のような光学素子の組み合わせを含む、実質的に直線状の偏光を得るための手段に関する。本発明は、そのような光学素子の組み合わせで使用される光学リターデーション膜、そしてそのような光学素子の組み合わせを含む液晶ディスプレイにも関する。
図1a及び図1bは、本発明の好適態様によるディスプレイデバイスを示す。
図２は、リターデーション対従来のリターデーション膜と比較した本発明の光学リターデーション膜の視野角を示す。
図３は、本発明の例Bによる測定セットアップを示す。
図４は、本発明の特別な態様での本発明の光学リターデーション膜と共に組み合わせて使用される広波長域反射型偏光板のスペクトルを示す。
図５は、相対的輝度対従来の光学リターデーション膜を有する広帯域波長反射型偏光板の組み合わせと比較した広波長域反射型偏光板と本発明のリターデーション膜の本発明の組み合わせの視野角を示す。
図６は、本発明の光学リターデーション膜を製造する工程で使用するための基体をラビングする方法を示す。
ヨーロッパ特許出願EP 0 606 940-A1は、広範囲の波長にわたって高輝度の環状偏光を生成するコレステリック反射型偏光板を開示している。しかしながら、ほとんどの用途では、例えば液晶ディスプレイ、直線偏光を生成する偏光板が必要なので、EP 0 606 940は、コレステリック偏光板により円偏光を直線偏光に変化させる四分の一波長フォイル又はプレート（QWF）を一緒に組み合わせて広帯域コレステリック偏光板を使用する旨記述している。
WO 96/02016公開公報は、上記の広帯域コレステリック偏光板と負の複屈折率を有するアイソトロピックポリマーの延伸フィルムを含む四分の一波長プレートとの組み合わせからなる直線偏光板を開示している。
しかしながら、EP 0 606 940及びWO 96/02016に記載のコレステリック偏光板を含む液晶ディスプレイを大きな視野角でみる場合、例えば輝度及びコントラストのようなその光学的性質は、通常悪化する。
したがって、例えば上記EP 0 606 940及びWO 96/02016のように、広波長域コレステリック反射型偏光板と共に使用した場合、実質的に直線偏光を生成し、そして広帯域の視野角を超えた反射型偏光板の光学的性質を改善する光学リターデーション膜が入手可能であることが望ましい。
光学リターデーション膜は先行文献に記載されている。通常、あらかじめ生成したアイソトロピック一軸の延伸フィルム又は上記WO 96/02016に記載のような液晶ポリマーがこの目的のために使用される。
反応性メソゲンを重合させた混合物からなる光学リターデーション膜も記載されている。Research Disclosure, May 1992, p.411, No. 33799は、光の照射時に重層への光入射の波長の値の四分の一のネットリターデーションを示す、ガラス基体間の２層の該重層からなる無色の波長板（achromatic wave plate）を記載している。その層のそれぞれは、メソゲン性ジアクリレートの配向膜を硬化することにより得ることができる異方性ポリマー網状体からなる。
しかしながら、上記Research Disclosureに開示されているように唯一つ重合性化合物を含有する重合性液晶組成物は、配向及び重合のために高温を必要とし、そのような層を製造する場合に深刻な欠点となる高融点又は極度の高融点を一般に示す。
さらに上記Research Disclosureに開示されているような四分の一波長プレートの製造工程は、２層の被覆、配向及び硬化を２つの独立した工程で行う必要があるので繁雑である。第一の膜は第二の膜を製造するための基体として使用されるが、第二の膜を製造するときに生産ロスが起きると、コストが著しく増加してしまうか、さもなければより洗練された製造方法及び制御を必要とするので、これは大量生産に特に不都合である。
さらに上記の文献は、四分の一波長プレートの製造のためにガラス基体の使用を開示しているのみであり、大規模生産及び多くの用途に望まれる、広い範囲の可撓性フィルムとしての四分の一波長プレートの製造方法は教示していない。
結果として広波長域反射型偏光板と共に使用する場合、広範囲の視野角にわたって偏光板の光学的性質を強化し、広い範囲の可撓性フィルムとして大規模な生産が容易であり、そして上記のような先行技術の光学リターデーション膜の不都合を有さない光学リターデーション膜に対するかなりの需要が存在する。
本発明の目的の１つは、これらの性質を有する光学リターデーション膜を提供することにある。本発明の他の目的は、そのような光学リターデーション膜と広帯域反射型偏光板を含む光学素子の組み合わせを提供することにある。さらに本発明の他の目的は、液晶セルとそのような光学素子の組み合わせを含む液晶ディスプレイデバイスである。本発明の他の目的は、以下の詳細な説明により当業者に明らかとなる。
これらの目的が、本発明による光学リターデーションフィルム及びそのような光学リターデーション膜と広帯域反射型偏光板を含む光学素子の組み合わせを提供することにより達成できることが見出された。
本発明の課題は、光学的リターデーション膜が層の面に対して実質的に平行な光学的対称軸を有する異方性ポリマー材料の層を少なくとも１つ含み、該光学的リターデーション膜が、
a）重合性官能基を少なくとも１つ有する反応性メソゲンを少なくとも１つ、
b）開始剤、
c）任意に、重合性官能基を２又は３以上有する非メソゲン化合物、そして
d）任意に、安定剤
を含有する重合性メソゲン材料の混合物を重合することにより得ることができることを特徴とする、光学リターデーション膜を少なくとも１つと広帯域反射型偏光板を少なくとも１つ含有する光学素子の組み合わせ体にある。
本発明の好適な態様では、広帯域反射型偏光板により反射される波長帯域の帯域幅は、少なくとも100nmである。
本発明の他の好適な態様では、光学リターデーション膜のリターデーションは、50nmから250nmである。
本発明の他の好適な態様では、光学素子の組み合わせ体は、ホメオトロピック又は傾斜ホメオトロピックを有する異方性ポリマー材料の層を含有する補償膜、光学リターデーション膜のそれぞれの側に調整されて位置する補償膜をさらに含む。
本発明の他の好適な態様では、光学素子の組み合わせ体は、光学リターデーション膜と、存在する場合には補償膜とが、広帯反射型偏光板と直線偏光板の間に位置するように配列された直線偏光板をさらに含む。
本発明の他の課題は、以下の成分：
I）光学リターデーション膜を少なくとも１つと広帯域反射型偏光板を少なくとも１つ及び任意に上記の直線偏光板と補償膜を含む光学素子の組み合わせ体、
II）線源、及び
III）任意に、線源に隣接する拡散体（diffusor）、
（成分I〜IIIは、光学素子Iの組み合わせ体の広帯域反射型偏光板が線源IIに面しているか又は、存在する場合には、拡散体IIIに面するように配列されている）を含む実質的な直線偏光を生成するための手段である。
本発明の他の課題は、層の面に実質的に平行な光学対称軸を有する異方性ポリマーの層を少なくとも１つ含み、そして本明細書中に記載のような光学素子の組み合わせで使用することができる光学リターデーション膜であり、該光学リターデーション膜は、
A）層の形成において、基体上又は２つの基体の間で、
a）重合性官能基を少なくとも１つ有する反応性メソゲンを少なくとも１つ、
b）開始剤、
c）任意に、重合性官能基を２又は３以上を有する非メソゲン化合物、及び
d）任意に、安定剤、
を含む重合性メソゲン材料の混合物をコーティングすること、
B）光学対称軸が層の面に実質的に平行になるように重合性メソゲン材料を配向すること、
C）熱又は光化学（actinic）線に暴露することにより該混合物を重合すること、
D）任意に、ステップA）、B）及びC）を少なくとももう一度繰り返すこと、そして
E）任意に、基体又は、存在する場合には、１又は２の基体を、重合された材料から除去すること、
により得ることができる。
本発明の好適な態様では、ステップＡ）でコートされている重合性メソゲン材料上の基体が、プラスティックシート又はフィルムである。
本発明の他の好適な態様では、重合性メソゲン材料の配向は、ステップＡ）でコートされる重合性メソゲン材料上の基体の少なくとも１つを直接ラビングすることにより達成される。
本発明の好適な態様では、重合性メソゲン材料の混合物が、１つの重合性官能基を有する反応性メソゲンを少なくとも１つと２又は３以上の重合性官能基を有する重合性メソゲンを少なくとも１つ含む。
本発明のさらに他の好適な態様では、本明細書中に記載の重合性メソゲン材料の本発明の混合物を含有する反応性メソゲンは、式I;
P-（Sp-X）n-MG-R         I
（式中、
Pは、重合性基であり、
Spは、炭素原子１個から20個を有するスペーサー基であり、
Xは、-O-、-S-、-CO-、-COO-、-OCO-、-OCOO-又は単結合であり、
nは、０又は１であり、
MGは、メソゲン又はメソゲン性支持基、好ましくは式II;
-（A1-Z1）m-A2-Z2-A3-            II
（式中、
A1、A2及びA3は、それぞれ互いに独立して、さらにCH基１又は２以上がNにより置換されていてもよい1,4-フェニレン、さらに１又は２の隣接しないCH2基がO及び／又はSにより置換されていてもよい1,4-シクロヘキシレン、1,4-シクロヘキセニレン又はナフタレン-2,6-ジイルであり、これらの基全ては未置換か、ハロゲン、シアノ又はニトロ基又は１又は２以上のHがF又はClで置換されていてもよい、炭素原子１個から７個を有するアルキル、アルコキシ又はアルカノイル基で単置換又は多置換されていてもよく、
Z1及びZ2は、それぞれ独立して、-COO-、-OCO-、-CH2CH2-、-OCH2-、-CH2O-、-CH=CH-、-C≡C-、-CH=CH-COO-、-OCO-CH=CH-又は単結合であり、そして
mは、０、１又は２である）
から選択されるメソゲン又はメソゲン性支持基であり、
そして
Rは未置換か、ハロゲン又はCNにより単置換又は多置換されていてもよく、隣接しないCH2基１又は２以上は、それぞれの場合互いに独立して、酸素原子が互いに直接結合しないという条件で-O-、-S-、-NH-、-N（CH3）-、-CO-、-COO-、-OCO-、-OCO-O-、-S-CO-、-CO-S-又は-C≡C-で置き換えられていてもよい炭素原子を２５個まで有するアルキル基であり、あるいはRはハロゲン、シアノであるか、又は独立してP-（Sp-X）n-の意味の１つを有する）
の化合物である。
本発明の他の課題は、液晶セルと光学素子の組み合わせを含む実質的な直線偏光を生成するための手段を含む液晶ディスプレイデバイスであり、該組み合わせは本明細書中に記載のような光学リターデーション膜を含む。
本発明の光学リターデーション膜のリターデーションは、好ましくは50nmから250nm、特に好ましくは60nmから200nm、最も好ましくは70nmから170nmの範囲にある。
本発明による光学リターデーション膜は、好ましくは広帯域反射型偏光板を伴う光学素子の組み合わせで使用される。この組み合わせで使用した場合、実質的に直線偏光された光を生成させることができる。
本発明の光学素子の組み合わせによる反射型偏光板により反射される波長域の域幅は、少なくとも100nm、好ましくは少なくとも150nm、最も好ましくは少なくとも200nm、理想的には250nmであるか、又はより大きい。
好ましくは反射型偏光板の域幅は、可視波長域をカバーしている。
本発明の他の好適な態様では、本発明による光学リターデーション膜は、広帯域反射型偏光板と共に使用され、ここで光学リターデーション膜のリターデーションは、反射型偏光板により反射される波長の実質的に0.25倍であるから、光学リターデーション膜は四分の一波長リターデーション膜（QWF）として供される。
この関連において‘反射型偏光板により反射される波長’という語は、反射型偏光板により反射される波長帯域のFWHM（全幅半極大（full width half maximum））の値の波長を示している。
本発明の好適な態様では、この波長は、中心波長±95％、特に±70％、最も好ましくはHWHM（FWHMの0.5倍の値である半幅半極大）の±50％の幅から選択される。
本発明の他の好適態様では、この波長は、偏光板により反射される波長域のHWHMの中心波長プラス50％から反射型HWHMの中心波長プラス99％までの範囲にある。
本発明の好適な態様では、この波長は、中心波長±95％、特に±70％、最も好ましくはHWHM（FWHMの0.5倍の値である半幅半極大）の±50％の幅から選択される。
本発明の他の好適態様では、この波長は、偏光板により反射される波長域のHWHMの中心波長プラス50％から反射型HWHMの中心波長プラス99％までの範囲にある。
本発明の他の好適な態様は、光学素子の組み合わせが、光学リターデーション膜及び／又は反射型偏光板による透過光の位相遅延の視角依存性を補償するために、さらに補償膜を含むことにより特徴づけられる。補償膜は光学リターデーション膜のどちらかの側に隣接して位置することができる。
好ましくは、位相遅延が逆であり、そして広い範囲の視野角にわたって反射型偏光板の位相遅延に実質的に等しい大きさである補償膜が使用される。
特に好適な補償膜には、ホメオトロピック配向又は傾斜ホメオトロピック配向を有する異方性ポリマー材料の層を含むものが使用される。
広帯域反射型偏光板上の入射光は、円偏光に変換される。しかしながら、反射型偏光板、光学リターデーション膜及び任意に補償膜を含む本発明の組み合わせの光学素子の位相遅延の角度依存性により、これらの光学素子を透過する光の一部は、楕円偏光されるであろう。この光の一部は、ディスプレイのコントラストの予期せぬ減少を導くことができる。
したがって、本発明の好適な態様では、直線偏光板は、理想的に偏光されなかった光の部分を遮断するために、直線偏光板は、上記の組み合わせの光学成分の後ろのディスプレイの光路内に提供される。
直線偏光板として、商業的に入手可能な偏光板を使用することができる。本発明の好適な態様では、直線偏光板は低コントラスト偏光板である。本発明の他の好適な態様では、直線偏光板は二色性偏光板である。
好ましくは直線偏光板は、直線偏光板の光学軸と本発明の光学リターデーション膜の大きな光学軸の間の角度が30°から60°、特に好ましくは40°から50°の範囲になるように位置させる。
本発明の光学リターデーション膜は、重合したメソゲン材料の層を含み、そして相当高い複屈折率により特徴づけられる。さらに、例えば複屈折率のような光学リターデーション膜の特性は、重合性材料の様々な種類と反応性メソゲンの割合により調整することができる。
例えば展延PVAから製造される四分の一波長膜（QWF）のような当該技術の広帯域反射型偏光板と光学リターデーション膜を含む液晶ディスプレイのために、通常の入射（視野角０°）及び視野角の低い値での輝度は、光学リターデーション膜なしで反射型偏光板のみを含む液晶ディスプレイと比較して増加されている。
しかしながら、上記のような広帯域反射型偏光板とQWFを含むディスプレイを、角度が増加する条件下で見る場合、QWF自体により増加する位相遅延は、輝度の減少、ある角度で単一成分として反射型偏光板を含むディスプレイを測定した値に一致する。この角度を、‘クロスオーバー角’αcという。
液晶ディスプレイ中で従来のQWFのかわりに本発明の光学リターデーション膜を使用する場合には、クロスオーバー角αcは相当増加する。換言すれば、反射型偏光板の使用により達成される輝度増強、すなわち小さな視野角での輝度の増加が、今や大きな視野角にも拡大される。
本発明による光学リターデーション膜と広帯域反射型偏光板を含むディスプレイのクロスオーバー角αcは、観察の全ての方向で好ましくは25°又はそれ以上、特に好ましくは30°又はそれ以上、格別に好ましくは35°又はそれ以上である。
本発明による光学リターデーション膜は、層の面に対して実質的に平行な対称軸を有する異方性ポリマーの層を少なくとも１つ含む。実質的に平担（planar）という語は、本明細書中で、該層の光学対称軸が層の面に対して０°から25°、好ましくは０°から15°、特に０°から10°の範囲内にあるチルト角を有することを示す。特に好ましくは０°から５°のチルト角、特に約０°のチルト角である。
本発明の他の課題は、本明細書中に記載のような光学素子の組み合わせ、そしてさらに上記組み合わせの他の光学素子に面さない反射型偏光板の側に位置させた線源を含む、実質的に直線偏光を生成するための手段にある。
線源として、例えば側面照射型バックライト又は直下型バックライトのような液晶ディスプレイのための通常のバックライトを使用することができる。これらのバックライトは、典型的にはランプ、反射板、導光板及び任意に拡散体を含む。
線源は、実質的に直線偏光を生成するための手段以外に、発生した光線を反射する反射板からなることもできる。本発明によるディスプレイデバイスは、反射型ディスプレイとして使用することができる。
本発明の光学素子の組み合わせの機能は、本発明の範囲を限定するものではない例として、本発明の好適な態様によるディスプレイデバイスを表す、図1aによりさらに説明される。光路に従う光の主な方向は、左側から右側である。ディスプレイデバイス10は、ランプ12a及び結合された導光板と反射板12b、拡散体13及び螺旋状にツイストした分子配向を有する液晶材料の層を含む反射型偏光板14からなる偏光板の組み合わせ、本発明の光学リターデーション膜15、任意に補償膜16と直線偏光板17を有する側面照射型バックライトユニット11からなる。図は、液晶セル18及びディスプレイセルの後ろの第二直線偏光板19をさらに示す。
バックライト11からの放射光は、反射型偏光板上の光度入射の50％が反射型偏光板の分子螺旋構造のねじれ方向に依存する、それぞれ右巻き、左巻きに円偏光された円偏光として透過するので、他の入射光の50％が反対巻きの円偏光として反射される結果として、反射型偏光板14の分子螺旋構造と相互作用している。反射光は、バックライトにより偏光解消され、反射型偏光板14上の反射板12bにより再方向化する。この方法により、理論的にはバックライト11からの放射波長の広範囲の光の100％が、円偏光に変換される。
透過成分の主要な部分は、本発明のリターデーション膜15により、補償膜16により補償され、存在する場合には直線偏光板17により透過される直線偏光に変換されるので、楕円偏光のように光学リターデーション膜15により直線偏光に完全に変換されない光は、直線偏光板17により透過されない。そして直線偏光は、ディスプレイ18と第二直線偏光板19を通過し、観察者20に到達する。
図1bは、本発明の光学リターデーション膜15が、入射光の方向から見た場合に補償膜16の後ろに位置するという改良を施した、図1aに示したような本質的に同一構造を有する本発明の他の好適な態様によるディスプレイデバイスを表す。
上記のように、反射型偏光板の高い効率は、例えばディスプレイのバックライトユニット中で反転させ、そして偏光板に対して再び再方向化した後、反射型偏光板により反射した光を利用することにより達成される。
本発明の一好適態様は、直線偏光を生成するための手段が反射型偏光板により円偏光を再反射するための偏光板を含むことにより特徴づけられる。これには、例えば金属又は非金属反射板が可能である。
金属反射板が使用される場合には、反射型偏光板から来る光は、反対のツイスト方向を有する円偏光として再反射される。この反射された円偏光は反射型偏光板の分子ヘリックスと互換性があり、そして反射型偏光板により完全に透過される。
非金属反射板が使用される場合には、反射型偏光板から来る光は、偏光解消され、上記のような反射型偏光板と再び相互作用する。反射型偏光板により反射される光の偏光解消は、内部反射及び／又は屈折中及び／又はディスプレイの光学成分の間で起こすこともできる。
本発明の他の好適な態様では、実質的に直線偏光を生成するための手段が、反射型偏光板上の入射光の角度分布を最適化するため及び／又は上記の反射板により反射型偏光板上に再方向化された光を偏光解消するために、バックライトと反射型偏光板の間に置かれた拡散膜又は拡散シートを少なくとも１つ含む。
実質的に本発明の直線偏光を生成するための手段は、反射型偏光板、光学リターデーション膜、補償膜、直線偏光板及び拡散シートを含む成分少なくとも１つで提供される１又は２以上の接着層を含むこともできる。
実質的に本発明の直線偏光を生成するための手段は、反射型偏光板、光学リターデーション膜、補償膜、直線偏光板、拡散シート及び環境要因に対してこれらの成分を保護するための接着層を含む成分少なくとも１つで提供される１又は２以上の保護層をさらに含む。
本発明の光学リターデーション膜は、少なくとも１つの層の形態で基体上に重合性メソゲン材料の混合物をコートし、材料を配向し、そして配向された材料を重合することにより得ることができる。基体としては、例えばガラス又は水晶シート並びにプラスティック膜又はプラスティックシートを使用することができる。コートされた混合物の上に第二基体を、重合の前及び／又は重合中及び／又は重合後に設置することもできる。基体は、重合後に除去されてもされなくてもよい。光化学線照射により硬化する場合に２枚の基体を使用する場合には、基体の少なくとも１つは重合に使用される光化学線を透過しなくてはならない。
アイソトロピック基体又は複屈折基体を使用することもできる。この場合、基体は、重合後に重合された膜から除去せず、好ましくはアイソトロピック基体を使用する。
好ましくは基体少なくとも１つは、例えばポリエチレンテレフタラート（PET）のようなポリエステル、ポリビニルアルコール（PVA）、ポリカーボネート（PC）又はトリアセチルセルロース（TAC）の膜のようなプラスティック基体であり、特に好ましくはPET膜又はTAC膜である。複屈折基体としては、例えば単一軸に展延されたプラスティック膜を使用できる。例えばPET膜は、ICI Corpより商標名Melinexとして販売されている。
重合性メソゲン材料の本発明の混合物のコートされた層中のプレーナ配向、すなわちメソゲン材料が層の面に対して低いチルト角を有する対称軸を有する配向を、例えばドクターブレードによって材料を剪断することにより達成することができる。例えばラビングしたポリイミド又は付着させたSiOxの層のような配向膜を、少なくとも１つの基体上に、置くこともできる。
本発明の特に好適な態様は、重合性メソゲン材料のプレーナ配向が直接基体をラビングすることにより、すなわちさらなる配向膜を置くことなく達成できることにより特徴づけられる。これは、光学リターデーション膜の製造コストをかなり減少させるという相当の利点がある。この方法では、低いチルト角が容易に達成できる。
本発明による重合前及び／又は重合後のメソゲン材料の配向膜に関連した低いチルト角という語は、本明細書中のメソゲン材料が好ましくは10°より小さく、特に好ましくは５°より小さく、特に３°よりも小さく、そして理想的には実質的に０°である層の面に対するチルト角を有する対称軸を有することを表す。
好ましくはプラスティック膜、例えばMelinexのようなポリエステル膜、又はTAC膜が、本好適態様で基体として使用される。
チルト角を減少させるために、ラビング後にポリマーのガラス転移温度Tg近くでアニールされる基体としてのポリマー膜を使用することもできる。例えば基体としてMelinex膜（Tg 140℃）を使用する場合には、基体をラビングし、続いて約130℃から140℃の温度で20分間から40分間アニールすることができる。
例えばMelinex膜のようなアニソトロピック基体を使用する場合には、配向膜の品質は、ラビング角度、すなわち主要なラビング方向と異方性基体の主要な光学対称軸の間の角度に依存している。好ましくはラビングは、基体の主要な対称軸に実質的に平行方向で単一方向に行われる。
例えばラビングは、ラビング布又はラビング布でコートされたフラットバーにより行うことができる。
本発明の他の好適な態様では、ラビングは、例えば基体を研磨する高速回転ローラーのようなラビングローラー少なくとも１つにより、又はそれぞれの場合にラビングローラーの少なくとも１つが任意にラビング布で覆われている少なくとも２つのローラー間に設置されることにより行われる。
本発明の他の好適な態様では、ラビングは、好ましくはラビング布で覆われたローラーの周りを定義された角度で少なくとも部分的に基体を覆うことにより行われる。
この方法は、例えばウェブ１が動いている方向を示す矢印と共に、ローラー２は、回転しているローター２の周りを角度αでラップしたプラスティックウェブのような基体１を図６に図示する。ローラー２は、ラビング布により覆われていてもよい。この方法によりラビングされたウェブ１にコートされた本発明の重合性メソゲン混合物は、非常に低いか、又は実質的にチルトのない高い単一性のプレーナ配向を示す。
ラビング布としての全ての材料は、この目的のために当業者に周知のものを使用することができる。例えば購買可能な標準的な種類のベルベットを、ラビング布として使用することができる。
好ましくはラビングは一方向のみで行われる。
基体をラビングした後で、この基体上にコートされた本発明の重合性メソゲン組成物に配向を誘導する基体の能力は、ラビング圧とラビング速度及び、ラビングローラーが使用される場合には、ローラーの回転速度、ラビングローラー環境及び基体の張力に依存する。
上記好適態様によるラビング工程におけるラビングの長さ好ましくは0.2メーターから５メーター、特に0.5メーターから３メーター、最も好ましくは1.0メーターから2.5メーターである。
本発明の重合性メソゲン混合物の重合は、それを熱又は光化学線に暴露することにより起こる。光化学線とは、光、X線、ガンマ線の照射又はイオン又は電子のような高エネルギー粒子の照射を意味する。特に好ましくはUV光が使用される。照射波長は、好ましくは250nmから420nm、特に好ましくは320nmから390nmである。
光化学線源としては、例えば単一UVランプ又はUVランプの組を使用することもできる。高ランプ力を使用する場合には、硬化時間を減少させることができる。本発明で使用されたランプから生じる光は、好ましくは0.01mW/cm2から100mW/cm2、特に好ましくは10mW/cm2から50mW/cm2である。
硬化時間は、とりわけ重合性メソゲン材料の反応性、コートされた層の厚さ、重合開始剤の種類及びUV光の強さに依存している。大量生産のためには、短い硬化時間が好ましい。本発明による硬化時間は、好ましくは30分間よりも短く、特に好ましくは15分間よりも短く、そしてさらに好ましくは８分よりも短い。
重合は、光化学線の波長を吸収する開始剤の存在下で行われる。例えばUV光により硬化した場合には、重合反応を開始するフリーラジカルを生成するためにUV照射下で分解するものを使用することができる。ラジカル重合のための光開始剤として、例えばIrgacure 651（Ciba Geigy AG, Basel, Switzerlandによる）のような購買可能な光開始剤を使用することができる。
例えばビニル反応基とエポキシド反応基で反応性メソゲンを硬化する場合には、フリーラジカルのかわりにカチオンで光硬化するカチオン光開始剤を使用することもできる。重合は、ある温度以上に加熱した場合に重合を開始する開始剤により開始してもよい。
光-又は温度-感受性開始剤に加えて、重合性混合物は、例えば触媒、安定剤、共反応性モノマー又は界面活性化合物のような他の適当な成分を１又は２以上含むこともできる。
本発明の好適な態様では、重合性混合物は、例えば混合物の貯蔵の間の好ましくない自然発生的な重合を防ぐために使用される安定剤を含有する。主な安定剤としては、この目的のために当業者に周知の全ての化合物を使用することができる。これらの化合物は、様々な種類が購買可能である。安定剤の典型的な例としては、4-エトキシフェノール又はブチル化ヒドロキシトルエン（BHT）である。
本好適態様による重合性混合物は、好ましくは１ppmから1000ppm、特に好ましくは10ppmから500ppmの量で上記のような安定剤を含む。
本発明のポリマー膜の物理的性質を改良するために、鎖転移試薬（chain transfer agent）のような他の添加剤を重合性混合物に添加することもできる。例えば鎖転移試薬を重合性混合物に加える場合には、フリーポリマー鎖の長さ及び／又は本発明のポリマー膜中の２つの架橋基の間のポリマー鎖の長さは、調節することができる。鎖転移試薬の量が増加する場合には、ポリマー鎖長が短いポリマー膜を得ることができる。
本発明の好適な態様では、重合性混合物は、0.01％から10％、特に0.1％から５％、さらに好ましくは0.5％から３％の鎖転移試薬を含有する。本好適態様によるポリマー膜は、基体に対して、特に例えばTAC膜のようなプラスティック膜に対して特に良好な接着を示す。
鎖転移試薬として、例えばドデカンチオールのような１官能性チオール化合物又はトリメチルプロパントリ（3-メルカプトプロピオネート）のような多官能性化合物を使用することができる。
ある場合には、配向を補助するため及び重合を阻害することができる酸素を除去するために第二基体を設置することも有利である。
選択的に硬化することは、不活性ガス雰囲気下で行うことにより可能である。しかしながら、空気中での硬化は、適当な光開始剤及び高いUVランプ力の使用により可能である。カチオン光開始剤を使用する場合には、酸素除去はほとんど必要ないが、水は除去すべきである。本発明の好適な態様では、重合性メソゲン材料の重合は、不活性ガスの雰囲気下で、好ましくは窒素雰囲気下で行われる。
良好な配向を有するポリマー膜を得るために、重合は、重合性メソゲン混合物の液晶相中で行われるべきである。従って、好ましくは重合性メソゲン混合物は、低い融点、好ましくは100℃又はそれより低い、特に60℃又はそれより低い、融点を有するものが使用されるので、硬化は、低温で混合物の液晶相中において行われる。これは、混合物の加熱を減少するような重合工程を簡素化することが必要であり、そして重合の間メソゲン材料、基体及び製造機器の負担を減少する。これは、大量生産に特に重要である。100℃以下の硬化温度が好適である。特に好ましくは、60℃以下の硬化温度である。
上記の方法により得ることができる本発明の光学リターデーション膜の厚みは、好ましくは0.2μmから10μm、特に0.5μmから５μm、最も好ましくは１μmから３μmである。
本発明の他の好適態様では、本発明の光学リターデーション膜の厚みは８μmから30μm、特に10μmから20μmである。
本発明の特に好適な態様では、光学リターデーション膜は広帯域反射型偏光板と任意に補償膜と共に使用される。光学リターデーション膜は、分離した光学素子として反射型偏光板及び／又は補償膜に結合していてもよい。好ましくは、反射型偏光板及び／又は補償膜及び光学リターデーション膜は、それらが個々の光学素子を形成しているので統合する。これは、例えば光学リターデーション膜の製造後に、光学リターデーション膜及び反射型偏光板と共に及び／又は補償膜を重層を行うことにより可能である。
重合性メソゲン材料は、基体として提供される反射型偏光板上に直接コート及び硬化することができ、従って製造工程を簡素化する。
選択的に重合性メソゲン材料は、基体として提供される補償膜上にコート及び硬化することもできる。
本発明の他の好適な態様では、広帯域反射型偏光板及び／又は本発明の光学素子の組み合わせの補償膜は、反応性メソゲンの配向膜を重合することにより得ることができる異方性ポリマー材料の層を含む。特に好ましくはこれらの反応メソゲンは、本明細書に記載の式Iの反応性メソゲン化合物と同一の構造を有する。
従って、本発明のリターデーション膜と共に広帯域反射型偏光板及び／又は本好適態様による補償膜を使用する場合には、同一種類の化合物を主に含む材料を使用することによるこれらの反射型偏光板及び／又は補償膜に対して光学リターデーション膜の光学的性質を付加することができる。この方法では、格別な光学的性質を有するリターデーション膜及び反射型偏光板及び／又は補償膜を得ることができる。
好適な態様では、重合性混合物は、２又は３以上の重合性官能基を有する反応性メソゲン化合物（多官能性化合物）である。そのような混合物の重合では、三次元ポリマー網が形成される。そのようなポリマー網からなる光学リターデーション膜は自己支持されており、そして高い機械的安定性及び温度安定性及びその物理的性質及び光学的性質の低い温度依存性を示す。
従って、例えば本発明の光学リターデーション膜は、120℃まで膜を加熱する場合にも全く変化しない、光学リターデーションの格別な温度安定性を示すものを得ることができる。
他の好適な態様では、重合性混合物は、ポリマーの架橋を増加するために２又は３以上の重合性官能基を有する非メソゲン化合物を０％から20％含む。２官能性非メソゲンモノマーの典型的な例としては、炭素原子１個から20個のアルキル基を有するアルキルジアクリレート又はアルキルジメタクリレートである。２以上の重合性基を有する非メソゲンモノマーの典型的な例は、トリメチルプロパントリメタクリレート又はペンタエリスリトールテトラアクリレートである。多官能性メソゲン化合物又は非メソゲン化合物の濃度の多様さにより、ポリマー膜の架橋密度及びそれにより光学リターデーション膜の光学的性質の温度依存性にとって重要でもあるガラス転移温度のようなその物理的性質と化学的性質、温度安定性、機械的安定性又は溶媒耐性を、容易に調節することができる。
本明細書で使用される重合性又は反応性メソゲン、重合性又は反応性メソゲン化合物、重合性又は反応性液晶（化合物）及び重合性又は反応性液晶化合物という語は、棒状、板状又は円盤状メソゲン基を有する化合物を包含する。これらのメソゲン化合物は、必ずしも自体中間相変化を示さなくともよい。それらが他の混合物と共に、又は純粋なメソゲン化合物の重合後に、又はメソゲン化合物を含む混合物の重合後に中間相変化を示してもよい。
好ましくは反応性メソゲン化合物はそれら自体で中間相変化を示す。
本発明の特に好適な態様では、重合性メソゲン材料の混合物に含まれる反応性メソゲンは、式I;
P-（Sp-X）n-MG-R         I
（式中、
Pは、重合性基であり、
Spは、炭素原子１個から20個を有するスペーサー基であり、
Xは、-O-、-S-、-CO-、-COO-、-OCO-、-OCOO-又は単結合であり、
nは、０又は１であり、
MGは、メソゲン又はメソゲン性支持基、好ましくは式II;
-（A1-Z1）m-A2-Z2-A3-            II
（式中、
A1、A2及びA3は、それぞれ互いに独立して、さらにCH基１又は２以上がNにより置換されていてもよい1,4-フェニレン、さらに１又は２の隣接しないCH2基がO及び／又はSにより置換されていてもよい1,4-シクロヘキシレン、1,4-シクロヘキセニレン又はナフタレン-2,6-ジイルであり、これらの基全ては未置換か、ハロゲン、シアノ又はニトロ基又は１又は２以上のHがF又はClで置換されていてもよい、炭素原子１個から７個を有するアルキル、アルコキシ又はアルカノイル基で単置換又は多置換されていてもよく、
Z1及びZ2は、それぞれ独立して、-COO-、-OCO-、-CH2CH2-、-OCH2-、-CH2O-、-CH=CH-、-C≡C-、-CH=CH-COO-、-OCO-CH=CH-又は単結合であり、そして
mは、０、１又は２である）
から選択される基であり、
そして
Rは未置換か、ハロゲン又はCNにより単置換又は多置換されていてもよく、隣接しないCH2基１又は２以上は、それぞれの場合互いに独立して、酸素原子が互いに直接結合しないという条件で-O-、-S-、-NH-、-N（CH3）-、-CO-、-COO-、-OCO-、-OCO-O-、-S-CO-、-CO-S-又は-C≡C-で置き換えられていてもよい炭素原子を２５個まで有するアルキル基であり、あるいはRはハロゲン、シアノであるか、又は独立してP-（Sp-X）n-の意味の１つを有する）
の化合物である。
特に好適なものは、式Iの化合物を少なくとも１つを少なくとも２つの反応性メソゲン化合物に含む重合性混合物である。
本発明の他の好適な態様では、反応性メソゲン化合物は、Rが上記定義のようにP-（Sp-X）n-の意味の１つを有する式Iにより選択される。
２環式及び３環式メソゲン化合物が好適である。
ハロゲンは、好ましくはF又はClである。
式Iの化合物のうち、特に好適なものは式中RがF、Cl、シアノ、アルキル又はアルコキシ又はP-（Sp-X）n-の意味を有し、そしてMGが式IIのうちZ1とZ2が-COO-、-OCO-、-CH2CH2-、-CH=CH-COO-、-OCO-CH=CH-又は単結合である。
式IIの好適なメソゲン基の小群を以下に示す。簡素化するために、これらの基のうちPheは1,4-フェニレンであり、Phe Lは、L基がF、Cl、CN又は任意にフッ素化された炭素原子１個から４個を有するアルキル、アルコキシ又はアルカノイル基である少なくとも１つの基Lにより置換されている1,4-フェニレン基であり、Cycは1,4-シクロヘキシレンとする。
-Phe-Z2-Phe-                                                  II-1
-Phe-Z2-Cyc-                                                  II-2
-PheL-Z2-Phe-                                                 II-3
-PheL-Z2-Cyc-                                                 II-4
-Phe-Z2-PheL-                                                 II-5
-Phe-Z1-Phe-Phe-                                              II-6
-Phe-Z1-Phe-Cyc-                                              II-7
-Phe-Z1-Phe-Z2-Phe-                                           II-8
-Phe-Z1-Phe-Z2-Cyc-                                           II-9
-Phe-Z1-Cyc-Z2-Phe-                                           II-10
-Phe-Z1-Cyc-Z2-Cyc-                                           II-11
-Phe-Z1-PheL-Z2-Phe-                                          II-12
-Phe-Z1-Phe-Z2-PheL-                                          II-13
-PheL-Z1-Phe-Z2-Phe-                                          II-14
-PheL-Z1-PheL-Z2-Phe-                                         II-15
-PheL-Z1-PheL-Z2-PheL-                                        II-16
これらの好適な基では、Z1及びZ2上記式Iで定義の意味を有する。好ましくはZ1とZ2は、-COO-、-OCO-、-CH2CH2-又は-CH=CH-COO-である。
Lは、好ましくはF、Cl、CN、NO2、CH3、C2H5、OCH3、OC2H5、COCH3、COC2H5、CF3、OCF3、OCHF2、OC2F5であり、特にF、Cl、CN、CH3、C2H5、OCH3、COCH3及びOCF3であり、最も好ましくはF、CH3、OCH3及びCOCH3である。特に好ましいものは、MGが以下の式；
0004580045.tif 000002
0004580045.tif 000003
（式中Lは、上記定義の意味を有し、そしてrは０、１又は２である）
から選択される化合物である。
本好適式中の基
0004580045.tif 000004
は、好ましくは
Lがそれぞれ独立して上記定義の意味を有する
0004580045.tif 000005
式Iで定義のRがアルキル基又はアルコキシ基、すなわち末端CH2基が-O-により置換されている場合には、これは直鎖又は分枝鎖状であってよい。好ましくは直鎖は、２個、３個、４個、５個、６個、７個又は８個の炭素原子を有し、従って好ましくは例えばエチル、プロピル、ブチル、ペンチル、ヘキシル、ヘプチル、オクチル、エトキシ、プロポキシ、ブトキシ、ペントキシ、ヘキソキシ、ヘプトキシ、又はオクトキシ、さらにメチル、ノニル、デシル、ウンデシル、ドデシル、トリデシル、テトラデシル、ペンタデシル、メトキシ、ノノキシ、デコキシ、ウンデコキシ、ドデコキシ、トリデコキシ又はテトラデコキシである。
オキサアルキル、すなわちCH2基が-O-により置換されている場合には、好ましくは例えば直鎖の2-オキサプロピル（=メトキシメチル）、2-（=エトキシメチル）又は3-オキサブチル（=メトキシエチル）、2-、3-、又は4-オキサペンチル、2-、3-、4-、又は5-オキサヘキシル、2-、3-、4-、5-又は6-オキサヘプチル、2-、3-、4-、5-、6-又は7-オキサオクチル、2-、3-、4-、5-、6-、7-又は8-オキサノニル又は2-、3-、4-、5-、6-、7-、8-又は9-オキサデシルである。
さらに、分枝鎖基Rを含む式Iのメソゲン化合物は、例えばそれらが結晶化への傾向を減少する、コモノマーとして重要でもある。この種の分枝鎖基は、一般的に１より多い分枝鎖を含まない。好適な分枝鎖基は、イソプロピル、イソブチル（=メチルプロピル）、イソペンチル（=3-メチルブチル）、イソプロポキシ、2-メチルプロポキシ及び3-メチルブトキシである。
式IのPは、好ましくはWがH、CH3又はClであり、kが０又は１であるCH2=CW-COO-、WCH=CH-O-、
0004580045.tif 000006
又はCH2=CH-フェニル-（O）k-から選択され、
Pは、特に好ましくはビニル基、アクリレート基、メタクリレート基、プロペニルエーテル基又はエポキシ基、さらに好ましくはアクリレート基又はメタクリレート基である。
式Iのスペーサー基Spに関して、全てのIa基及びIb基は、この目的のために当業者により周知のものを使用することができる。スペーサー基Spは、好ましくは炭素原子１個から20個、特に１個から12個有し、さらに隣接しないCH2基１又は２以上が-O-、-S-、-NH-、-N（CH3）-、-CO-、-O-CO-、-S-CO-、-O-COO-、-CO-S-、-CO-O-、-CH（ハロゲン）-、-CH（CN）-、-CH=CH-又は-C≡C-により置き換えられていてもよい直鎖又は分枝鎖状アルキレン基である。
典型的なスペーサー基Spは、例えばoが２から12の整数であり、そしてrが１から３の整数である-（CH2）o-、-（CH2CH2O）r-CH2-CH2-、-CH2-CH2-S-CH2CH2-又は-CH2-CH2-NH-CH2CH2-である。
好適なスペーサー基Spは、例えばエチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレン-チオエチレン、エチレン-N-メチルイミノメチレン及び1-メチルアルキレンである。R又はQ2がそれぞれ式P-Sp-X-又はP-Sp-の基である場合には、メソゲンコアのそれぞれの側のスペーサー基は同一であるか、又は異なっていてもよい。
特に好適なものは、nが１である式Iの化合物である。
他の好適な態様では、本発明の光学リターデーション膜は、nが０である式Iの化合物とnが１である式Iの化合物を含む混合物を共重合することにより得ることができる。
式Iの重合性メソゲン化合物の典型的な例は、WO 93/22397; EP O,261,712; DE 195,04,224; DE 4,408,171又はDE 4,405,316に見出すことができる。しかしながら、これらの文献に開示されている化合物は、単に本発明の範囲を限定することのない例としてみなされるべきである。
さらに重合性メソゲン化合物を示す典型的な例を化合物の表として以下に示すが、本発明の範囲を逸脱することなく、単に例示するものであることを理解すべきである：
0004580045.tif 000007
これらの化合物で、x及びyはそれぞれ独立して１から12であり、Aは1,4-フェニレン又は1,4-シクロヘキシレン基であり、R1はハロゲン、シアノ又は炭素原子１個から12個を有するアルキル又はアルコキシ基であり、そしてL1とL2はそれぞれ独立してH、ハロゲン、CN、又は炭素原子１個から７個を有するアルキル、アルコキシ又はアルカノイル基である。
本明細書中に開示された反応性メソゲン化合物は、自体公知の方法及び上記引用文献に記載の方法そして、例えばHouben-Weyl, Methoden der organischen Chemie, Thieme-Verlag, Stuttgartのような有機化学の標準的学術書に記載の方法により調製することができる。
本発明の好適な態様では、光学リターデーション膜は、以下の成分；
a1）１重合性官能基を有する式Iによるメソゲン少なくとも１つを15重量％から95重量％、好ましくは20重量％から90重量％、
a2）２又は３以上の重合性官能基を有する式Iによるメソゲン少なくとも１つを５重量％から80重量％、好ましくは８重量％から70重量％、特に10重量％から50重量％、
b）開始剤を0.01重量％から５重量％、
c）２又は３以上の重合性官能基を有する非メソゲン化合物を０重量％から20重量％、
d）安定剤を０ppmから1000ppm、及び
e）鎖転移試薬を０重量％から５重量％
を含有する重合性メソゲン材料の混合物から得ることができる。
特に好適な態様による混合物は、１重合性官能基を有する式Iによる異なるメソゲンを１から８、特に１から６、最も好ましくは１から３含有するものである。
この特に好適な態様による混合物は、特に好ましくは成分c）の化合物を10重量％以下を含有し、さらに好ましくは０重量％である。
本発明の他の態様では、重合性メソゲン材料の混合物は、
a1）１重合性官能基を有する式Iによるメソゲン少なくとも１つを15重量％から99重量％、好ましくは40重量％から99重量％、特に70重量％から99重量％
a2）２又は３以上の重合性官能基を有する有する式Iによるメソゲン少なくとも１つを０重量％から90重量％、
b）開始剤を0.01重量％から５重量％、
c）２又は３以上の重合性官能基を有する非メソゲン化合物を０重量％から20重量％、
d）安定剤を０ppmから1000ppm、及び
e）鎖転移試薬を０重量％から５重量％
を含有する。
この特に好適な態様による混合物は、１重合性官能基を有する式Iによる異なるメソゲン１から８、特に１から６、最も好ましくは１から３を含有する。
さらに好適なものは、上記の成分a1）の異なるメソゲン少なくとも２つを15重量％から99重量％を含むもの、そしてさらに成分b）及び任意に成分a2）、成分c）、成分d）及び成分e）を含むものである。
特に好適な態様による混合物は１重合性官能基を有する式Iの異なるメソゲンを２から８、特に２から６、最も好ましくは２から４含有するものが好適である。
さらに好適なものは、１重合性官能基を有する式Iによる異なるメソゲンを４又は５以上、特に４から８、さらに４から６を含むこの特に好適な態様による混合物である。
この特に好適な態様による１重合性官能基を有する式Iによるメソゲンのそれぞれの割合は、好ましくは全混合物の５重量％から90重量％、特に10重量％から80重量％、さらに好ましくは15重量％から65重量％である。
この特に好適な態様による混合物は、格別に好ましくは成分a2）の化合物を10重量％以下を含有し、さらに格別に好ましくは０重量％である。
上記のような１重合性官能基を有する式Iによる異なるメソゲンを２又は３以上含む混合物では、好ましくは式Iによる異なるメソゲンそれぞれが、互いのメソゲンでP、Sp、X、A1、A2、A3、Z1、Z2及びR基の少なくとも１つが異なっている。
上記の重合性メソゲン材料の混合物は、本発明の他の課題である。
さらなる試行錯誤なしに、当業者は前記記載を使用して、本発明を完全に利用することができる。従って、以下の例は、単に図示されるものであり、そして本開示のいかなるものも限定する意図はない。
本明細書中の例では、特に指示がなければ、全ての温度は℃で逆修正され、全ての部及びパーセンテージは重量による。以下の略号を化合物の液晶相変化を示すために使用する：
K=液晶性；N=ネマティック；S=スメクティック；Ch=コレステリック；I=アイソトロピックである。これらの記号の数字は、℃での相転移温度を示す。
例１
以下の混合物を調製した；
化合物（１）        49.5％
化合物（２）        49.5％
Irgacure 651          1.0％
0004580045.tif 000008
化合物（１）と化合物（２）は、WO 93/22397及びDE195,04,224に記載の方法と同様にして調製される。Irgacure 651は、Ciba Geigy AGより購買可能なラジカル重合のための光開始剤である。
架橋ポリマー膜を調製するために、混合物を、約20重量％の濃度でトルエンに溶解し、不純物と微小粒子を除去するために濾過した。
PET（Melinex 401、ICI Corpより入手可能）を、ベルベットをコートした平面アルミニウムバーで、単一方向に50回から60回ラビングした。加えた圧力は約２g/cm3であり、そしてラビング長は約1.5±0.2メートルであった。
トルエン混合物を、PETシート上に約12μmの厚みで膜としてコートし、そして溶媒を55℃で蒸発させた。そして混合物を、窒素雰囲気下55℃で350nmから380nmの波長を有するUV光を40mW/cm2の線量で４分間照射することにより硬化した。
この方法により、リターデーション膜として使用できる、異なる厚みを有する架橋ポリマー膜（1a、1b）を得た。
例A
例１に記載の得られた膜1aと1bは、PET基体から除去され、それらのリターデーションを、Berek補償板（compensator）を用いて、オリンパス偏光顕微鏡上のガラススライドで測定した。膜1aは134nmのリターデーション値を有し、そして膜1bは154nmのリターデーション値を有する。
図２は、PVAを基本とした標準的QWF（曲線2c）と比較した、本発明の光学四分の一波長リターデーション膜1a（曲線2a）及び1b（曲線2b）のサンプルに対する視野角に依存するリターデーションの変化を示す。両方の本発明の光学四分の一波長リターデーション膜の視野角依存性は、PVA膜のそれよりも低いことが明らかに見出された。
例B
本発明のリターデーション膜の光学的性質は、広帯域コレステリック反射型偏光板とともに本発明の光学的組み合わせで測定した。
広帯域反射型偏光膜は、カイラル及び非カイラル反応性メソゲン化合物を含む重合された混合物からなる。偏光板は、コレステリックヘリックスの多ピッチ長を有するプレーナ配向を有するコレステリック構造を示し、そして約300nmの域幅を有する500nmから800nmの波長値の範囲にある図４に示すような広帯域波長幅を有していた。
膜1a（134nm）及び膜1b（154nm）のリターデーションは、広帯域反射型偏光板により反射される波長以内にある値の0.25倍であり、従って、これら２つの膜それぞれが、反射型偏光板と共に使用される場合、四分の一波長膜として機能することができる。
図３は、測定設定を表す。反射型偏光板51と例１（52）の本発明の光学リターデーション膜1a及び膜1bを含む部分を透過する市販LCDバックライト50からの光の輝度を、視野角（-60℃から+60℃）の範囲でミノルタCS-100カラーカメラ53を使用して測定した。実験は、本発明の光学四分の一波長膜を例Aで使用されたPVAを基本とする従来のQWFに置き換えて、同一の設定で繰り返した。測定結果を図５に示す。
曲線５×は、反射型偏光板51を伴ったLCDバックライト50の輝度を表す。曲線5a、曲線5b及び曲線5cは、LCDバックライト50の輝度及び本発明の光学リターデーション膜1a（曲線5a）又は1b（曲線5b）又は標準的なQWF（曲線5c）のそれぞれ１つである光学リターデーション膜52を伴う反射型偏光板の組み合わせを表す。
本発明の光学リターデーション膜1a（曲線5a）又は1b（曲線5b）を含む設定の輝度は、測定された視野角の全域を超えてPVA（曲線5c）を基本とするQWFを含む設定のものより高く、そしてクロスオーバー角αcは、約５°から６°増加している。
例Bによる図３中の光学リターデーション膜52及び広帯域反射型偏光板は、光学的には結合してはいなかった。それらが共に重層されているか、又は反射型偏光板が基体として光学リターデーション膜を使用している反応性コレステリックメソゲン化合物の混合物の重合により調製される場合には、クロスオーバー角αcはさらに増加する。
例A及び例Bによる実験の結果は、特に広帯域コレステリック反射型偏光板との組み合わせで使用された場合、従来の光学リターデーション膜と比較して本発明の光学リターデーションの改良された性質をはっきりと示している。
例C
プレーナ配向のためのPETウェブ基体は、本発明の好適態様によるラビングにより調製された。ラビングは、300rpmの速度で回転している、125cmの円周を有するベルベットがコートされたローラー２のまわりに65°のラップ角でPET膜１をラップすることにより図６に示したように行われた。ウェブ速度は1750cm/分であり、ウェブの張力は5lbs/インチであった。これは結果として、1335mmのラビング長を導く。このPET基体をコートした本発明の重合性メソゲン混合物は、実質的に傾斜のない高い均一性のプレーナ配向を示した。
前記の例は、例中に使用される一般的に又は特異的に記載された本発明の反応体及び／又は実施条件を置き換えることにより同様に成功裡に再現することができる。
前記載より、当業者は、本発明の本質的特徴を容易に確認することができ、そしてそれらの精神と範囲を逸脱することなく、様々な用法及び条件を付加するために、本発明に様々な変更及び改良を施すことができる。
【図１ａ】
0004580045.tif 000009
【図１ｂ】
0004580045.tif 000010
【図２】
0004580045.tif 000011
【図３】
0004580045.tif 000012
【図４】
0004580045.tif 000013
【図５】
0004580045.tif 000014
【図６】
0004580045.tif 000015